(57)【要約】  緑内障手術の練習に使用できる模擬眼球を提供することを課題とする。  眼球手術練習用の模擬眼球であって、前記模擬眼球は、模擬強膜を構成する模擬強膜領域と、前記模擬強膜領域の模擬眼球の内部側に形成した導電体層と、を含み、前記導電体層が模擬脈絡膜領域を形成する模擬眼球により、課題を解決できる。
2019106803.tif 000002
【特許請求の範囲】
【請求項１】
眼球手術練習用の模擬眼球であって、
前記模擬眼球は、
模擬強膜を構成する模擬強膜領域と、
前記模擬強膜領域の模擬眼球の内部側に形成した導電体層と、
を含み、
前記導電体層が模擬脈絡膜領域を形成する、
模擬眼球。
【請求項２】
前記模擬眼球が、模擬角膜を構成する模擬角膜領域を含み、
前記導電体層が、前記模擬角膜領域と前記模擬強膜領域の境界付近において、前記模擬強膜から離間して前記模擬眼球の内部に延伸する延伸領域を含み、
前記延伸領域が模擬虹彩領域を形成する、
請求項１に記載の模擬眼球。
【請求項３】
前記模擬強膜の前記導電体層側であって、且つ、前記模擬角膜領域近傍の前記模擬強膜に凹部が形成され、
前記凹部が模擬シュレム管を形成する、
請求項１または２に記載の模擬眼球。
【請求項４】
前記模擬強膜が、直径５０ｎｍ〜５００ｎｍの繊維を含む、
請求項１〜３の何れか一項に記載の模擬眼球。
【請求項５】
前記模擬強膜が、
模擬強膜樹脂層と、
該模擬強膜樹脂層上に積層した前記繊維層と、
を含む、請求項４に記載の模擬眼球。
【請求項６】
前記模擬強膜が、
前記繊維で形成された布と、
前記布に含浸した樹脂と、
を含む、請求項４に記載の模擬眼球。
【請求項７】
前記布が、少なくとも２枚以上積層されている、
請求項６に記載の模擬眼球。
【請求項８】
前記模擬眼球は、内部が中空な密封形状となるように形成され、前記中空部分には流体を充填することができ、
前記模擬眼球の内部または外部に、前記中空部分に充填した流体の圧力を検出する圧力センサが形成されている、
請求項１〜７の何れか一項に記載の模擬眼球。
【請求項９】
請求項１〜８の何れか一項に記載の模擬眼球、
少なくとも先端部が導電性材料で形成された眼球手術器具、
前記眼球手術器具の先端部が前記模擬眼球の前記導電体層に接触したことを検知する検知装置、
を含む、眼球手術練習用装置。
【請求項１０】
模擬眼球および眼球手術器具を用いた眼球手術の練習方法であって、
前記模擬眼球は、
模擬強膜領域と、
前記模擬強膜領域の模擬眼球の内部側に形成した導電体層と、
を含み、
前記眼球手術器具の先端部は導電性材料で形成され、
前記眼球手術器具は少なくともメスを含み、
前記練習方法は、
前記メスで模擬強膜を切開する切開工程、
前記切開工程の際に、前記メスの刃先と前記導電体層が接触したか否か検知する検知工程、
を少なくとも含む、眼球手術の練習方法。
【請求項１１】
眼球手術練習用の模擬眼球であって、
前記模擬眼球は、模擬強膜を含み、
該模擬強膜が、直径５０ｎｍ〜５００ｎｍの繊維を含む、
模擬眼球。
【請求項１２】
前記模擬強膜が、
樹脂層と、
該樹脂層上に積層した前記繊維層と、
を含む、請求項１１に記載の模擬眼球。
【請求項１３】
前記模擬強膜が、
前記繊維で形成された布と、
前記布に含浸した樹脂と、
を含む、請求項１１に記載の模擬眼球。
【請求項１４】
前記布が、少なくとも２枚以上積層されている、
請求項１３に記載の模擬眼球。
【請求項１５】
眼球手術練習用の模擬眼球であって、
前記模擬眼球は、
模擬強膜領域を有し、且つ、
内部が中空な密封形状となるように形成され、前記中空部分には流体を充填することができ、
前記模擬眼球の内部または模擬眼球の外部に、前記中空部分に充填した流体の圧力を検出する圧力センサが形成されている、
模擬眼球。
【発明の詳細な説明】
【技術分野】
【０００１】
本開示は、模擬眼球、眼球手術練習用装置、眼球手術の練習方法に関する。
【背景技術】
【０００２】
国内における眼球手術症例数は、白内障では約２００万例、緑内障では約２０万例、網膜硝子体手術は約２万例と言われている。眼球手術は、眼という非常にデリケートな組織を対象とする手術であることから、上達するためには多くの経験が必要である。しかしながら、経験の少ない医師が行う手術による医療事故は医療訴訟に発展する可能性があることから、経験の少ない医師が臨床で手術経験を積み難くなっている。その対策として、医師が手術に極めて近い経験を多く積むことができるように、模擬眼球を用い、人間の眼球手術に近い感覚で手術の練習ができる眼球手術練習用装置が知られている。【０００３】
眼球手術練習用装置の一例として、白内障手術練習用の模擬眼装置が知られている（特許文献１参照）。特許文献１に記載の模擬眼装置は、人眼水晶体核に対応する模擬核と、人眼水晶体皮質に対応する模擬皮質とを備えることが開示されている。また、特許文献１には、模擬眼に磁石を組み込み、台座には磁性体としての鉄球を埋め込むことで、模擬眼が磁石と磁性体の接点を中心として動くことができることも開示されている。【０００４】
その他の眼球手術練習用装置としては、網膜硝子体手術の一つである網膜上膜（ＥＲＭ）および内境界膜（ＩＬＭ）が眼球内空の底面部に積層されている模擬眼球を用い、当該模擬眼球を針金によるバネ力により顔型模型に押し付ける装置も知られている（特許文献２参照）。【０００５】
また、ハウジングの外側から多数のネジをハウジング内部に挿入可能とすることで、ハウジング内に配置した模擬眼球の位置を調整できる眼球手術練習用装置も知られている（特許文献３参照）。
【先行技術文献】
【特許文献】
【０００６】
【特許文献１】国際公開第２０１１／１２５１３６号
【特許文献２】米国特許出願公開第２０１２／００２１３９７号明細書
【特許文献３】米国特許出願公開第２０１６／００６３８９８号明細書
【発明の概要】
【発明が解決しようとする課題】
【０００７】
ところで、種々の眼球手術の中で、緑内障手術は、（１）眼内と結膜下の間にバイパスを作製して、眼内の水を結膜の下に作製したプールにしみ出させる線維柱帯切除術、（２）眼内の排水管の組織を切開して、眼内の排水の効率を良くする線維柱帯切開術、が主な術式である。両術式は、眼球の白目に相当する強膜を薄切する必要がある。図１は強膜の薄切りを説明するための概略図で、角膜領域ａに隣接する強膜領域ｂの内、角膜領域ａに近い部分をメスｃで薄切り（ｂ１）した状態を示している。しかしながら、上記特許文献１〜３に記載の模擬眼球は、主に白内障の練習を念頭においた発明である。したがって、従来の模擬眼球は、強膜の薄切りの練習に必要な工夫がなされておらず、緑内障手術の練習に使えないという問題がある。【０００８】
本開示は、上記問題を解決するためになされたものであり、鋭意研究を行ったところ、模擬眼球に模擬強膜領域を形成し、緑内障手術の練習に必要な構成を採用することで、緑内障手術の練習に適した模擬眼球を提供できることを新たに見出した。【０００９】
すなわち、本開示の目的は、眼球手術の練習に使用可能な模擬眼球、眼球手術練習用装置、眼球手術の練習方法を提供することである。
【課題を解決するための手段】
【００１０】
本開示は、以下に示す、模擬眼球、眼球手術練習用装置、眼球手術の練習方法に関する。【００１１】
［１］眼球手術練習用の模擬眼球であって、
前記模擬眼球は、
模擬強膜を構成する模擬強膜領域と、
前記模擬強膜領域の模擬眼球の内部側に形成した導電体層と、
を含み、
前記導電体層が模擬脈絡膜領域を形成する、
模擬眼球。
［２］前記模擬眼球が、模擬角膜を構成する模擬角膜領域を含み、
前記導電体層が、前記模擬角膜領域と前記模擬強膜領域の境界付近において、前記模擬強膜から離間して前記模擬眼球の内部に延伸する延伸領域を含み、
前記延伸領域が模擬虹彩領域を形成する、
上記［１］に記載の模擬眼球。
［３］前記模擬強膜の前記導電体層側であって、且つ、前記模擬角膜領域近傍の前記模擬強膜に凹部が形成され、
前記凹部が模擬シュレム管を形成する、
上記［１］または［２］に記載の模擬眼球。
［４］前記模擬強膜が、直径５０ｎｍ〜５００ｎｍの繊維を含む、
上記［１］〜［３］の何れか一つに記載の模擬眼球。
［５］前記模擬強膜が、
模擬強膜樹脂層と、
該模擬強膜樹脂層上に積層した前記繊維層と、
を含む、上記［４］に記載の模擬眼球。
［６］前記模擬強膜が、
前記繊維で形成された布と、
前記布に含浸した樹脂と、
を含む、上記［４］に記載の模擬眼球。
［７］前記布が、少なくとも２枚以上積層されている、
上記［６］に記載の模擬眼球。
［８］前記模擬眼球は、内部が中空な密封形状となるように形成され、前記中空部分には流体を充填することができ、
前記模擬眼球の内部または外部に、前記中空部分に充填した流体の圧力を検出する圧力センサが形成されている、
上記［１］〜［７］の何れか一つに記載の模擬眼球。
［９］上記［１］〜［８］の何れか一つに記載の模擬眼球、
少なくとも先端部が導電性材料で形成された眼球手術器具、
前記眼球手術器具の先端部が前記模擬眼球の前記導電体層に接触したことを検知する検知装置、
を含む、眼球手術練習用装置。
［１０］模擬眼球および眼球手術器具を用いた眼球手術の練習方法であって、
前記模擬眼球は、
模擬強膜領域と、
前記模擬強膜領域の模擬眼球の内部側に形成した導電体層と、
を含み、
前記眼球手術器具の先端部は導電性材料で形成され、
前記眼球手術器具は少なくともメスを含み、
前記練習方法は、
前記メスで模擬強膜を切開する切開工程、
前記切開工程の際に、前記メスの刃先と前記導電体層が接触したか否か検知する検知工程、
を少なくとも含む、眼球手術の練習方法。
［１１］眼球手術練習用の模擬眼球であって、
前記模擬眼球は、模擬強膜を含み、
該模擬強膜が、直径５０ｎｍ〜５００ｎｍの繊維を含む、
模擬眼球。
［１２］前記模擬強膜が、
樹脂層と、
該樹脂層上に積層した前記繊維層と、
を含む、上記［１１］に記載の模擬眼球。
［１３］前記模擬強膜が、
前記繊維で形成された布と、
前記布に含浸した樹脂と、
を含む、上記［１１］に記載の模擬眼球。
［１４］前記布が、少なくとも２枚以上積層されている、
上記［１３］に記載の模擬眼球。
［１５］眼球手術練習用の模擬眼球であって、
前記模擬眼球は、
模擬強膜領域を有し、且つ、
内部が中空な密封形状となるように形成され、前記中空部分には流体を充填することができ、
前記模擬眼球の内部または模擬眼球の外部に、前記中空部分に充填した流体の圧力を検出する圧力センサが形成されている、
模擬眼球。
【発明の効果】
【００１２】
本願で開示する模擬眼球、眼球手術練習用装置、眼球手術の練習方法により、強膜の薄切りの練習ができる。
【図面の簡単な説明】
【００１３】
【図１】図１は、強膜の薄切りを説明するための概略図である。
【図２】図２Ａおよび図２Ｂは、第１の実施形態における模擬眼球の一部の概略断面図である。
【図３】図３Ａおよび図３Ｂは、第１の実施形態の模擬眼球１Ａの製造方法の一例を示す断面図である。
【図４】図４Ａ乃至図４Ｃは、第２の実施形態の模擬眼球１Ｂの概略を示す断面図である。
【図５】図５Ａおよび図５Ｂは、第２の実施形態の模擬眼球１Ｂの他の作製方法の概略を示す断面図である。
【図６】図６Ａは、第３の実施形態の模擬眼球１Ｃの概略を示す断面図である。図６Ｂ乃至図６Ｄは、基材を用いた導電体層３の製造方法の概略を示す断面図である。
【図７】図７Ａおよび図７Ｂは、第４の実施形態の模擬眼球１Ｄの概略を示す断面図である。
【図８】図８は、第４の実施形態の模擬眼球１Ｄの繊維層２３の作製方法を示す概略断面図である。
【図９】図９Ａおよび図９Ｂは、第４の実施形態の変形例１の模擬眼球１Ｄの概略を示す断面図である。
【図１０】１０Ａおよび図１０Ｂは、第５の実施形態の模擬眼球１Ｅの概略を示す断面図である。
【図１１】図１１は、第７の実施形態の模擬眼球１Ｆの概略を示す断面図である。
【図１２】図１２は、眼球手術練習用装置１０の概略図である。
【図１３】図１３は、眼球手術の練習方法のフローチャートである。
【図１４】図１４Ａおよび図１４Ｂは図面代用写真で、図１４Ａは実施例１で作製した模擬眼球の写真、図１４Ｂは導通を確認した際の眼球手術練習装置の写真である。
【図１５】図１５Ａ乃至図１５Ｃは図面代用写真で、図１５Ａは実施例３で作製した模擬眼球の写真、図１５Ｂは繊維層のＳＥＭ写真、図１５Ｃは模擬強膜（繊維層）を薄切りした際の写真である。
【図１６】図１６Ａおよび図１６Ｂは図面代用写真で、図１６Ａは実施例５で作製した模擬眼球の写真、図１６Ｂはポンプを用いて模擬眼球内に流体を充填した後の写真である。
【図１７】図１７は、実施例５において、モニターに表示された模擬眼球内の圧力の推移を示している。
【発明を実施するための形態】
【００１４】
以下、図面を参照しつつ、模擬眼球、眼球手術練習用装置、眼球手術の練習方法の各実施形態について、詳しく説明する。なお、本明細書において、同種の機能を有する部材には、同一または類似の符号が付されている。そして、同一または類似の符号の付された部材について、繰り返しとなる説明が省略される場合がある。
【００１５】
（第１の実施形態）
図２Ａおよび図２Ｂを参照して、第１の実施形態における模擬眼球１Ａについて説明する。図２Ａおよび図２Ｂは、第１の実施形態における模擬眼球の一部の概略断面図である。なお、図２Ａおよび図２Ｂに共通する説明に関しては、明細書中において、図２と記載することがある。他の図についても同様である。
【００１６】
第１の実施形態における模擬眼球１Ａは、模擬強膜領域２、模擬強膜領域２の模擬眼球の内部側に形成した導電体層３を少なくとも有している。なお、本明細書において、「模擬強膜領域」とは、「模擬強膜」が形成された「領域」を意味する。したがって、「模擬強膜」の特性等の記載をする場合は「模擬強膜」と記載し、「模擬強膜」が設けられている領域について記載する場合は「模擬強膜領域」と記載する。なお、符号については、「模擬強膜」および「模擬強膜領域」の何れに対しても同じ番号を付与する。また、「模擬角膜」と「模擬角膜領域」、「模擬脈絡膜」と「模擬脈絡膜領域」の違いも、「模擬強膜」と「模擬強膜領域」の説明と同様である。
【００１７】
実際の緑内障手術時に強膜を薄切りする際に、経験の少ない医師が執刀すると強膜を切りすぎて強膜の下にある脈絡膜にメス４の刃先が達する場合がある。この脈絡膜は神経が密集しており、メス４の刃先が接触すると患者が疼痛を感じるという問題が発生する。したがって、実際の強膜の薄切りの際には、メス４の刃先が脈絡膜に到達しないように強膜を薄切りする必要がある。第１の実施形態における模擬眼球１Ａは、模擬強膜領域２の模擬眼球の内部側に導電体層（模擬脈絡膜）３を形成している。そのため、図２Ｂに示すように、メス４の刃先が導電体層３に達した場合、導電体層３とメス４が接触して回路を形成し、メス４が模擬強膜２を貫通したことを検知できる。したがって、第１の実施形態における模擬眼球１Ａを用いると、メス４で模擬強膜領域２を薄切りして薄切片２ａを作製する練習の際に、メス４の刃先が模擬強膜２を貫通したか否か検知できる。
【００１８】
模擬強膜２を形成する材料は、メス４の刃先で薄切りできる材料であれば特に制限はない。第１の実施形態の場合、ポリ塩化ビニリデン、ポリ塩化ビニル、ポリビニルアルコール等のビニル系ポリマー、ポリエチレン、ポリプロピレン、ポリメチルペンテン等のポリオレフィン、ポリエチレンテレフタレート等のポリエステル、ポリアミド、セロファンその他のセルロース系ポリマーおよびこれらの組み合わせからなる群から選択される高分子材料；ゴム材（エラストマー）、例えば、ポリジメチルシロキサン（ＰＤＭＳ）等のシリコーンゴム、ブタジエンゴム、イソプレンゴム、ブチルゴム、フッ素ゴム、エチレンプロピレンゴム、ニトリルゴム、天然ゴム、ポリウレタンゴムおよびこれらの組み合わせからなる群から選択される高分子材料；等が挙げられる。
【００１９】
導電体層３を形成するための材料は、導電性の材料であれば特に制限はない。例えば、
・金、銀、銅、アルミニウム、スズ、マグネシウム、クロム、ニッケル、ジルコニウム、鉄等の導電性金属微粒子、或いは、カーボンファイバー、カーボンナノチューブ、グラファイト等の導電性材料、或いは、オリゴチオフェン誘導体、テトラセン、ポリチオフェン系、ポリアセチレン系、ポリアニリン系、ポリピロール系等の有機半導体材料を含む溶液をスプレー等で模擬強膜領域２の内側に吹き付けることで皮膜（導電体層３）を形成、
・スパッタ等により、模擬強膜領域２の内側に、導電性金属材料の皮膜（導電体層３）を形成、
・公知の導電性高分子をスプレー等で模擬強膜領域２の内側に吹き付けることで皮膜（導電体層３）を形成、
等の方法が挙げられる。
【００２０】
また、上記の例示は、導電性の材料を模擬強膜領域２の内部側に直接スプレー等をすることで、皮膜状の導電体層３を形成する方法であるが、その他の方法であってもよい。例えば、
・３Ｄプリンタ等で作製した鋳型を用い、先ず導電体層３を構成するための非導電性の基材を形成し、該非導電性の基材上に上記の導電性金属微粒子、導電性材料、導電性高分子等の皮膜をディップコート法等により形成することで導電体層３を作製、
・上記の非導電性の基材を形成するための材料の中に、導電性金属微粒子、導電性材料、導電性高分子等を分散し、鋳型を用いて基材を硬化することで導電性材料を内部に含む導電体層３を作製、
・鋳型を用いて導電性高分子を硬化することで、導電性基材（導電体層３）を作製、
等の方法が挙げられる。
非導電性の基材を形成するための材料は、例えば、模擬強膜領域２を形成する材料が挙げられる。
【００２１】
図３Ａおよび図３Ｂは、第１の実施形態の模擬眼球１Ａの製造方法の一例を示す断面図である。先ず、図３Ａに示すとおり、３Ｄプリンタ等を用いて模擬強膜領域２（必要に応じて模擬角膜領域５）を形成するための鋳型Ｍ１およびＭ２を作製する。次に、図３Ａに示す鋳型Ｍ１およびＭ２の隙間Ｓに上記の模擬強膜２を構成する材料を流し込み、硬化する。次に材料を硬化後、鋳型を剥がすことで模擬強膜２を形成する。そして、導電体層３を形成する材料を模擬強膜領域２の内部側にスプレー等をすることで、図２Ａに示す第１の実施形態の模擬眼球１Ａを作製することができる。なお、導電体層３は、模擬強膜領域２の内部側の全領域に形成してもよいし、一部のみに形成してもよい。一部のみに形成する場合は、少なくともメスで切開する模擬強膜領域の内部側、および、必要に応じて検知装置と回路を形成するための領域を設ければよい。図３Ａに示す製造方法では、模擬角膜領域５も同時に製造できる。したがって、模擬角膜５は、模擬強膜２と同じ材料で形成してもよい。
【００２２】
また、模擬強膜２と模擬角膜５を異なる材料で形成してもよい。具体的には、図３Ａに示す鋳型の上下を逆向きにし、先ず鋳型Ｍ１に、模擬角膜領域５を形成できる量の材料を投入し、次に、鋳型Ｍ２を挿入して模擬角膜領域５を構成する材料を硬化する。次に、鋳型Ｍ１およびＭ２の隙間Ｓに模擬角膜領域５とは異なる材料を流し込み硬化することで、模擬強膜領域２と模擬角膜領域５とを異なる材料で一体成型することもできる。また、模擬強膜２の薄切りに特化し、模擬角膜領域５が不要の模擬眼球１Ａを作製する場合は、鋳型Ｍ１およびＭ２の形状を変えることで、模擬角膜領域５を含まない模擬眼球１Ａを作製することもできる。
【００２３】
人体の眼球の模擬強膜の厚さは、約０．１ｍｍ〜１ｍｍである。したがって、模擬強膜２の厚さも、約０．１ｍｍ〜１ｍｍとなるように、鋳型を設計すればよい。なお、後述する繊維層を設けた模擬強膜２については、繊維層を含めた模擬強膜２の厚さを約０．１ｍｍ〜１ｍｍとなりようにすればよい。また、後述する繊維層を設けた模擬強膜は、メスで繊維を切断する感覚を再現できる。したがって、薄切りの練習を繰り返し実施する目的、換言すると、脈絡膜にメスの刃先分が到達しないように薄切りをするのではなく、薄切りを繰り返し練習する目的で模擬眼球を用いる場合は、厚さは約０．１ｍｍ〜１ｍｍに限定されず、２ｍｍ、３ｍｍ、４ｍｍ等、人体の眼球の強膜より厚くなるように設計してもよい。
【００２４】
（第２の実施形態）
図４Ａは、第２の実施形態の模擬眼球１Ｂの概略を示す断面図である。第２の実施形態の模擬眼球１Ｂは、模擬強膜２の内部側（導電体層３を積層する側）であって、且つ、模擬角膜領域５の近傍の模擬強膜２に、凹部２１が形成されている。凹部２１は模擬シュレム管として用いることができる。
【００２５】
人間の眼球内には、眼内の排水機能としてシュレム管という管腔構造を有する静脈系がある。緑内障手術の線維柱帯切開術では、強膜薄切後、直径０．５ｍｍ程度の金属細棒をシュレム管に挿入し、繊維柱体を切り裂く行為が必要になる。しかしながら、従来の模擬眼球は、シュレム管を模した管腔構造は一切なく、繊維柱体を切開する練習を実施することができない。第２の実施形態の模擬眼球１Ｂでは、模擬強膜２に凹部２１を設けることで模擬シュレム管を形成していることから、模擬強膜２の薄切り後に、金属細棒を模擬シュレム管に挿入する練習も可能となる。
【００２６】
凹部２１は、図４Ｂに示すように、凹部２１を形成するための凸部を設けた鋳型Ｍ２を用いればよい。なお、模擬強膜２に凹部２１を形成した場合、スプレー等で導電体層３を形成すると、凹部２１の形状に沿って導電体層３が形成されてしまう。そのため、詳しくは後述するが、３Ｄプリンタ等で作製した鋳型を用いて先ず導電体層３を構成する基材を形成し、該基材に上記の導電性の材料で皮膜を形成することで作製した導電体層３を用いることで、図４Ｃに示すように、凹部２１の内部に導電体層３が形成されないようにすることが好ましい。
【００２７】
図５Ａおよび図５Ｂは、第２の実施形態の模擬眼球１Ｂの他の作製方法の概略を示す断面図である。先ず、図５Ａに示すように、シリンジ等の押出装置Ｐを用いて、樹脂６をシャボン玉のように押し出す。押し出された樹脂６は、図５Ｂに示すように、模擬強膜２の内部側に密着した樹脂６の層を形成するが、その際、樹脂６は表面張力により、凹部２１の内部に入り込むことはない。したがって、凹部２１の空間を維持することができる。樹脂６としては、ポリビニルアルコール（ＰＶＡ）、ポリエチレングリコール等の水溶性樹脂、或いは、ポリ塩化ビニリデン、ポリ塩化ビニル、ポリビニルアルコール等のビニル系ポリマー、ポリエチレン、ポリプロピレン、ポリメチルペンテン等のポリオレフィン、ポリエチレンテレフタレート等のポリエステル、ポリアミド、セロファンその他のセルロース系ポリマーおよびこれらの組み合わせからなる群から選択される高分子材料；ゴム材（エラストマー）、例えば、ポリジメチルシロキサン（ＰＤＭＳ）等のシリコーンゴム、ブタジエンゴム、イソプレンゴム、ブチルゴム、フッ素ゴム、エチレンプロピレンゴム、ニトリルゴム、天然ゴム、ポリウレタンゴムおよびこれらの組み合わせからなる群から選択される高分子材料が挙げられる。樹脂６を形成した後は、樹脂６の内部側に導電性の材料をスプレーする、或いは、導電性の材料で皮膜を形成した基材を設けることで、第２の実施形態の模擬眼球１Ｂを作製することができる。
【００２８】
（第３の実施形態）
図６Ａは、第３の実施形態の模擬眼球１Ｃの概略を示す断面図である。第３の実施形態の模擬眼球１Ｃは、模擬角膜領域５と模擬強膜領域２の境界付近から、導電体層３が、模擬強膜２から離間して模擬眼球１Ｃの内部に延伸する延伸領域３１を含んでいる。延伸領域３１は、模擬虹彩領域３１を形成する。第３の実施形態の模擬眼球１Ｃを用いると、眼球の虹彩領域が導電体層３で形成される。したがって、緑内障手術の練習に加え、例えば、繊維柱体切開術において、線維柱体切開時に金属棒が誤って虹彩に触れないように手術することができる。或いは、マイクロ緑内障手術において、ｉＳｔｅｎｔやトラベクトーム、ハイドラスマイクロステント、ガット、サイパスマイクロステント、ＸＥＮ等の器具を角膜輪部から虹彩に触れないように眼球内に挿入する手術の練習に使用することができる。
【００２９】
模擬眼球１Ｃの導電体層３の延伸領域３１は、模擬眼球１Ｃ内で模擬強膜２から離間した位置で保持される必要がある。したがって、導電体層３および延伸領域３１は、スプレー等で形成した皮膜ではなく、基材を用いて作製する必要がある。図６Ｂ乃至図６Ｄは、基材を用いた導電体層３の製造方法の概略を示す断面図である。先ず、図６Ｂに示すように、３Ｄプリンタ等を用いて、延伸領域３１を形成するための凸部Ｍ４１を有した鋳型Ｍ４と鋳型Ｍ３を作製する。なお、第１および第２の実施形態の模擬眼球１Ａ、１Ｂの場合には、凸部４１を有しない鋳型Ｍ４を用いればよい。次に、鋳型Ｍ３およびＭ４の隙間に、第１の実施形態で説明した非導電性の基材を形成する材料を充填・硬化し、導電性材料で皮膜を形成すればよい。或いは、導電性材料を分散した基材を充填・硬化、又は、導電性高分子を充填・硬化することで、図６Ｄに示す、延伸領域３１を有する導電体層３を作製することができる。
【００３０】
（第４の実施形態）
図７Ａおよび図７Ｂは、第４の実施形態の模擬眼球１Ｄの概略を示す断面図である。第４の実施形態の模擬眼球１Ｄは、模擬強膜２が、直径５０〜５００ｎｍの繊維を含んでいる。より具体的には、図７Ａに示すように、模擬強膜２は、模擬強膜樹脂層２２、該模擬強膜樹脂層２２の上に積層した繊維層２３を含んでいる。
【００３１】
模擬眼球１Ｄの模擬強膜樹脂層２２は、繊維層２３を積層させるための土台として用いられる。模擬強膜樹脂層２２を形成する材料は、第１の実施形態の模擬眼球１Ａの擬強膜領域２を形成する材料と同じ材料を用いればよい。また、第１の実施形態の模擬眼球１Ａの模擬強膜２と同様、鋳型を用いて作製すればよい。換言すると、第１の実施形態の模擬眼球１Ａの模擬強膜領域２の上に、繊維層２３を積層してもよい。
【００３２】
図８は、第４の実施形態の模擬眼球１Ｄの繊維層２３の作製方法を示す概略断面図である。図８に示す実施形態では、鋳型Ｍ２の上に模擬強膜樹脂層２２を載置した状態で、鋳型Ｍ２を回転させながら電界紡糸法により繊維２３を積層することで、繊維層２３を形成している。電界紡糸法は、繊維層２３を形成する原料を溶解した溶液に高電圧を印加すると、チャージした溶液が分裂し溶媒が蒸発して、アースをとったターゲットにナノファイバーが捕集されることを利用した方法である。
【００３３】
繊維層２３を形成する原料としては、原料を溶媒に溶解することで液体にできるものであれば特に制限はない。例えば、ポリエチレン、ポリプロピレン等のポリオレフィン系ポリマー；ポリスチレン；ポリイミド、ポリアミド、ポリアミドイミド；ポリパラフェニレンオキサイド、ポリ（２、６−ジメチルフェニレンオキサイド）、ポリパラフェニレンスルフィドの如きポリアリーレン類（芳香族系ポリマー）；ポリオレフィン系ポリマー、ポリスチレン、ポリイミド、ポリアリーレン類（芳香族系ポリマー）に、スルホン酸基（−ＳＯ3Ｈ）、カルボキシル基（−ＣＯＯＨ）、リン酸基、スルホニウム基、アンモニウム基、または、ピリジニウム基を導入したもの；ポリテトラフルオロエチレン、ポリフッ化ビニリデン等の含フッ素系のポリマー；含フッ素系のポリマーの骨格にスルホン酸基、カルボキシル基、リン酸基を導入したパーフルオロスルホン酸ポリマー、パーフルオロカルボン酸ポリマー、パーフルオロリン酸ポリマー；ポリブダジエン系化合物；エラストマーやゲル等のポリウレタン系化合物；シリコーン系化合物；ポリ塩化ビニル；ポリエチレンテレフタレート；ナイロン；ポリアリレート；等が挙げられる。なおこれらの原料は、単独あるいは複数を組み合わせて用いてもよく、また官能基化してもよく、これらの原料となる単量体を２種以上組み合わせた共重合体としてもよい。
【００３４】
溶媒は、メタノール、エタノール、イソプロパノール、ブタノール、ベンジルアルコール、アセトン、メチルエチルケトン、シクロヘキサノン、メチルアセテート、エチルアセテート、プロピルアセテート、ブチルアセテート、ギ酸メチル、ギ酸エチル、ヘキサン、シクロヘキサン、ジクロロメタン、クロロホルム、四塩化炭素、ベンゼン、トルエン、キシレン、ジメチルホルムアミド、Ｎ−メチルピロリドン（ＮＭＰ）、ジエチルエーテル、ジオキサン、テトラヒドロフラン、１−メトキシ−２−プロパノール等、原料を溶解できる溶媒の中から適宜選択すればよい。
【００３５】
繊維層２３を形成する繊維の直径は、５０ｎｍ〜５００ｎｍが好ましく、８０ｎｍ〜４００ｎｍがより好ましく、１００ｎｍ〜３００ｎｍが特に好ましい。繊維径は、原料溶液を射出するノズルのサイズ、印加する電圧等で調整することができる。なお、繊維層２３は、射出・積層した繊維のみで形成してもよいが、必要に応じて、ＰＶＡ等の水溶性の接着剤、又は、ポリウレタンゴム等のゴム（接着剤）を含んでいてもよい。接着剤は、繊維層２３を作製中および作製後に含浸させたり、スプレー法等で塗布すればよい。あるいは、電界紡糸法により繊維２３を射出する際に、接着剤も同時に射出することで、繊維層２３に接着剤を含浸させてもよい。そして、図７Ａに示すように、模擬強膜樹脂層２２上に繊維層２３を積層後、第１〜第３の実施形態と同様に、導電体層３を形成することで、図７Ｂに示す模擬眼球１Ｄを作製することができる。
【００３６】
ところで、人体の眼球の強膜はコラーゲン繊維を多く含んでいる。そのため、緑内障手術時には、メスでコラーゲン繊維を切断しながら薄切りを行う必要がある。しかしながら、市販されている模擬眼球は、シリコーンゴム等の軟質ゴムで形成されたものが多い。したがって、シリコーンゴム等で作製された模擬眼球を用いた場合でも、メスで薄切りの練習はできるものの、メスで繊維を切断する感覚は再現できない。一方、第４の実施形態の模擬眼球１Ｄは、模擬強膜２が繊維を含んでいる。したがって、模擬眼球１Ｄを用いてメスで薄切りする際には、人体の強膜の繊維を切断する時に模した感覚を得ることができる。
【００３７】
（第４の実施形態の変形例１）
第４の実施形態の模擬眼球１Ｄの繊維層２３は、図８に示すとおり、電界紡糸法により模擬強膜樹脂層２２上に直接形成されているが、繊維層２３は繊維を含んでいればその他の方法で製造してもよい。例えば、図９Ａに示すように、電界紡糸法等の手段により製造した直径５０ｎｍ〜５００ｎｍの繊維で作製した布２３１を複数枚積層し、上記に例示した水溶性接着剤を含浸させることで、繊維層２３を作製してもよい。なお、布は繊維を織り込んだものであっても、繊維を織り込んでいない不織布の何れでもよい。第４の実施形態の変形例１の繊維層２３は、鋳型を用いて、模擬強膜樹脂層２２上に積層できる形状となるように作製し、別途作製した模擬強膜樹脂層２２上に被せることで、図７Ａに示す模擬強膜２を作製することができる。あるいは、図９Ｂに示すように、先ず鋳型を用いて模擬強膜樹脂層２２を形成し、次に図示しない上側の鋳型を取り除いた後、布２３１を模擬強膜樹脂層２２上に積層し、次に水溶性接着剤を含浸させ、図示しない上側の鋳型と鋳型Ｍ２で押圧することで、図７Ａに示す模擬強膜２を作製してもよい。
【００３８】
（第５の実施形態）
図４の実施形態および変形例１は、模擬強膜樹脂層２２上に繊維層２３を形成しているが、模擬強膜樹脂層２２を設けず、繊維層のみで模擬強膜２を形成してもよい。図１０Ａおよび図１０Ｂは、第５の実施形態の模擬眼球１Ｅの概略を示す断面図である。第５の実施形態の模擬眼球１Ｅは、先ず、図１０Ａに示すように、鋳型Ｍ２の上に複数枚の布２３１を積層し、次に水溶性接着剤を含浸させ、図示しない上側の鋳型と鋳型Ｍ２で押圧することで、布を積層した模擬強膜２を作製する。次いで、導電体層３を模擬強膜２の内側に形成することで、第５の実施形態の模擬眼球１Ｅを作製することができる。なお、図１０Ｂに示す模擬眼球１Ｅは模擬角膜領域が形成されていないが、模擬強膜２の薄切りの練習のみに使用する場合は、模擬角膜領域は不要である。または、模擬角膜領域を模擬強膜２と同様に作製し、模擬強膜領域２のみを薄切りの練習に用いてもよい。或いは、模擬角膜領域を別途作製し、図１０Ｂに示す模擬強膜２に接着剤等を用いて接着してもよい。
【００３９】
（第６の実施形態）
上記のとおり、第４の実施形態および変形例１の模擬眼球１Ｄ、並びに、第５の実施形態の模擬眼球１Ｅは、強膜の繊維を切断する感覚が得られる新規の模擬眼球である。そのため、模擬眼球１Ｄおよび模擬眼球１Ｅでは導電体層３を形成しているが、導電体層３を形成しなくてもよい。つまり、人体の強膜のコラーゲン繊維を切断する感覚を得る練習用の用途に用いる場合は、導電体層３を形成していない図７Ａに示す状態のものを、第６の実施形態である模擬眼球１Ｄ’としてもよい。同様に、図１０Ｂに示す模擬眼球１Ｅの導電体層３を形成していないものを、第６の実施形態である模擬眼球１Ｅ’としてもよい。
【００４０】
（第７の実施形態）
図１１は、第７の実施形態の模擬眼球１Ｆの概略を示す断面図である。緑内障の多くは眼球内圧の上昇（２０ｍｍＨｇ以上）により誘発されることから、術式終了後には正常眼圧（１１ｍｍＨｇ程度）に戻っている必要がある。このため手術前後および術中において眼内圧をモニタする事が求められている。しかし、現行の練習用の模擬眼球において、このような圧力を測定するシステムは知られていない。
【００４１】
第７の実施形態の模擬眼球１Ｆは、上記の問題を解決するためのもので、内部が中空の密封形状となるように形成され、中空部分１１には流体を充填することができ、中空部分１１に充填した流体の圧力を検出する圧力センサ１２を含んでいる。圧力センサ１２は、図１１に示すように、模擬眼球１Ｆの内部に配置すればよい。或いは、模擬眼球１Ｆと密封状態に接続するチューブ１３を設け、チューブ１３を介した場所、つまり、模擬眼球１Ｆの外部に圧力センサ１２を設けてもよい。流体としては、水等の液体、或いは、空気等の気体が挙げられる。なお、本明細書において、「密封状態」とは、模擬眼球１Ｆ内に充填した流体が模擬眼球１Ｆの外部に漏出しない状態、或いは、模擬眼球１Ｆ内に継続的に流体を充填することで、流体の一部が模擬眼球１Ｆの外部に漏出しても、約１０ｍｍＨｇ〜３０ｍｍＨｇの圧力を維持できる程度の密封状態を意味する。
【００４２】
第７の実施形態の模擬眼球１Ｆは、３Ｄプリンタ等を用いて、模擬強膜２と模擬角膜５を造形する型、および、導電体層（模擬脈絡膜）３を造形する型を作製し、模擬強膜２と模擬角膜５および導電体層（模擬脈絡膜）３を作製し、この後、導電体層（模擬脈絡膜）３を模擬強膜２の内部側に密着させる事で作製できる。なお、模擬眼球１Ｆは、流体が漏れないように密閉状に作製する必要がある。そのため、図１１の点線に示すように、模擬眼球１Ｆは、上部Ｕおよび下部Ｄを別々に作製し、上部Ｕと下部Ｄを接着することで作製できる。模擬眼球１Ｆは略球形が好ましいが、密封状態にできれば、略球形以外の形状であってもよい。
【００４３】
模擬眼球１Ｆは、流体を中空部分１１に送ることができるように形成されていれば特に制限はない。流体を模擬眼球１Ｆ内に送る方法としては、例えば、圧力センサを外部に配置するためのチューブ１３を用いて流体を送る、或いは、チューブ１３とは別のチューブを設けて流体を送る例が挙げられる。又は、中空部分１１に充填する流体として粘度がある液体を用いる場合は、模擬眼球１Ｆに空気は通過するが粘度のある液体は通過できないような微小な孔を形成する以外は略液密状に形成し、シリンジ等を用いて模擬眼球１Ｆ内に液体を注入してもよい。第７の実施形態の模擬眼球１Ｆを用いると、実際の緑内障患者の眼圧に近い圧力を再現できる。
【００４４】
圧力センサ１２は、模擬眼球１Ｆ内の圧力が測定できれば特に制限はなく、市販の圧力センサを用いればよい。なお、図１１に示す模擬眼球１Ｆを用いて模擬強膜２を薄切りする場合、メスで模擬強膜２を貫通すると模擬眼球１Ｆ内の圧力が下がる。そのため、図１１に示す実施形態の模擬眼球１Ｆは導電体層３を形成しているが、導電体層３を形成しなくてもよい。
【００４５】
上記のとおり第１〜第７の実施形態の模擬眼球およびその変形例について説明をしたが、明細書および図面に示した実施形態は、各実施形態の代表的な説明である。したがって、各実施形態で記載した技術的特徴を組み合わせて模擬眼球を作製してもよい。例えば、全ての実施形態において、凹部２１を形成しても形成しなくてもよく、模擬強膜２が繊維層を含んでも含まなくてもよく、導電体層３に延伸領域３１が形成されても形成されなくてもよい。
【００４６】
図１２は、眼球手術練習用装置１０の概略図である。眼球手術練習用装置１０は、導電体層３が形成された模擬眼球１、少なくとも先端部が導電性材料で形成された眼球手術器具４、眼球手術器具４の先端部が模擬眼球１の導電体層３に接触したことを検知する検知装置１４、を少なくとも含んでいる。そして、眼球手術器具４の先端部が導電体層３に触れた際に回路を形成できるように、眼球手術器具４と検知装置１４、および、導電体層３と検知装置１４を電線１５で接続しておけばよい。検知装置１４としては、導通したことを検知できれば特に制限はなく、テスター等の公知の導通検知装置を用いればよい。また、眼球手術器具４としては、眼球手術に用いられる器具であれば特に制限はないが、少なくとも刃先が導電性材料で形成されたメスを含み、メス以外の眼球手術器具４としては、例えば、強膜窓の作成に使用するパンチ、メスで薄切りした強膜を把持するピンセット、シュレム管内に挿入する金属棒、等があげられる。何れの眼球手術器具４も先端部を導電性材料で形成しておくことで、例えば、模擬強膜切開時に眼球手術器具４が模擬脈絡膜領域３に接触したこと、金属棒を模擬シュレム管２１内に挿入した際に、金属棒が模擬虹彩領域３１に接触したことを検知できる。なお、各実施形態に示す模擬眼球１は、導電体層で模擬脈絡膜領域３や模擬虹彩領域３１を形成した新規の模擬眼球である。上記の通り、実施形態に示す模擬眼球１は、緑内障手術に特に有用であるが、眼球手術に必要な手技の練習の用途にも用いることができる。例えば、角膜から眼球内部に針等の眼球手術器具を挿入する際に、針先が虹彩や脈絡膜に触れずに眼球内に挿入する練習に用いることができる。つまり、本明細書で開示する模擬眼球、眼球手術練習用装置、眼球手術の練習方法は、緑内障手術に限定されない。
【００４７】
図１３は、眼球手術の練習方法のフローチャートである。練習方法は、
・メスで模擬強膜を切開する切開工程（ＳＴ１）、
・切開工程の際に、メスの刃先と導電体層が接触したか否か検知する検知工程（ＳＴ２）、
を少なくとも含んでいる。ＳＴ２でメスの刃先が導電体層に接触をしていない場合は、引き続きメスの刃先が導電体層に接触したかどうか検知を続ける（ＮＯ）。一方、ＳＴ２でＹＥＳの場合は、テスター等の検知装置のメーター等に変化が現れるので、導通したことを確認できる。なお、必要に応じて、メスの刃先が導電体層に接触した場合には、警告音を発する等、導通したことを通知する通知工程（ＳＴ３）を含んでいてもよい。なお、メス以外の眼球手術器具を用いた場合も、メスと同様の工程で、先端部が導電体層に接触したか否かを検知すればよい。
【００４８】
以下に実施例を掲げ、各実施形態を具体的に説明するが、この実施例は単にその具体的な態様の参考のために提供されているものである。これらの例示は、発明の範囲を限定したり、あるいは制限するものではない。
【実施例】
【００４９】
＜実施例１＞
［模擬眼球の作製］
先ず、３Ｄプリンタを用いて、図３ＡのＭ１および図４ＢのＭ２の形状の鋳型を作製した。次に、１０％ＰＤＭＳ溶液（ダウコーニング社製シルポット１８４の主材１０ｇに対して硬化剤１ｇ）を鋳型の隙間に流し込み、ＰＤＭＳ溶液を硬化することで模擬角膜領域と模擬強膜領域を作製した。
次に、導電性高分子であるデナトロン（ナガセケムテックス株式会社製）の７０％水溶液を作製した模擬強膜領域の内部側に塗付し、乾燥することで導電体層を形成し、実施例１の模擬眼球を作製した。図１４Ａは実施例１で作製した模擬眼球の写真である。【００５０】
＜実施例２＞
［眼球手術練習装置の作製および導通試験］
メスとしてイナミ社製クレッセントナイフ、検知装置としてアルドゥイーノ製アルドゥイーノウノを用いた。次に、実施例１で作製した模擬眼球の導電体層と検知装置、および、メスと検知装置を電線で接続することで眼球手術練習装置を作製した。
次に、メスの刃先が導電体層に到達するまで模擬強膜を切開したところ、検知装置が導通を確認した。図１４Ｂは、導通を確認した際の眼球手術練習装置の写真である。
以上の結果より、導電体層を形成した模擬眼球、および、模擬眼球を用いた眼球手術練習装置により、模擬強膜の薄切り練習の際に、メスが模擬強膜を貫通したか否か検知できることを確認した。【００５１】
＜実施例３＞
［繊維層を含む模擬眼球の作製］
先ず、３Ｄプリンタを用いて、図３ＡのＭ１およびＭ２の形状の鋳型を作製した。次に、１０％ＰＤＭＳ溶液を鋳型の隙間に流し込み、ＰＤＭＳ溶液を硬化することで模擬角膜領域と模擬強膜樹脂層を作製した。
次に、鋳型Ｍ１を外し、鋳型Ｍ２の底部に回転用の棒を取り付けた。電界紡糸法による繊維層の作製には、カトーテック社製ナノファイバーエレクトロスピニングユニットの装置を用いた。繊維層を形成する材料は、１１ｗｔ％塩化ビニル溶液を用いた。なお、溶媒には、テトラヒドロフラン（ＴＨＦ）とＮ，Ｎ−ジメチルホルムアミド（ＤＭＦ）を１：１で混合した混合液を用いた。
次に、作製した模擬角膜領域と模擬強膜樹脂層上に、印加電圧１８ｋＶ、供給速度０．１ｍｍ／ｍｉｎで繊維を積層することで模擬眼球を作製した。なお、電界紡糸法により繊維層を作製する際に、８ｗｔ％ポリビニルアルコール溶液（接着剤）も同時に射出することで、繊維層に接着剤を含浸させた。図１５Ａは、実施例３で作製した模擬眼球の写真、図１５Ｂは繊維層のＳＥＭ写真である。繊維の直径は平均すると約１５０ｎｍであった。
次に、メスを用いて、実施例３で作製した模擬眼球の薄切りを行った。図１５Ｃは模擬強膜（繊維層）を薄切りした際の写真である。図１５Ｃから明らかなように、実施例３で作製した模擬眼球の模擬強膜（繊維層）を薄切りして、剥離できることを確認した。また、メスで繊維層を切断した際には、繊維を切断する感覚を再現できることを確認した。【００５２】
＜実施例４＞
［圧力センサを含む模擬眼球の作製］
先ず、図１１に示す模擬眼球１Ｆの上部Ｕおよび下部Ｄを形成するための鋳型を作製し、実施例１と同様の手順で上部Ｕおよび下部Ｄをそれぞれ作製した。次に、上部Ｕおよび下部ＤをＰＤＭＳにより接合することで、液密構造の模擬眼球１Ｆを作製した。
次に、注射針を二つ模擬眼球１Ｆに挿入し、片方から水を注入し、模擬眼球１Ｆ内に水を満たした。その際、注射針から空気および水が微量漏れる為、水を流入させ続ける事により、眼内圧を増加させた。また、他方の注射針には、密閉された圧力センサ（Ｈｏｎｅｙｗｅｌｌ社製基板取付型圧力センサ）を取り付け、模擬眼球１Ｆの眼内圧をモニタした。この圧力センサの圧力データをアルドゥイーノ社アルドゥイーノナノにより読み取り、一定の圧力を超えた時に模擬眼球１Ｆ内への水の流入を止め、圧力が下がった時に水を流入させることにより、模擬眼球１Ｆの眼圧を制御した。【００５３】
図１６Ａは、実施例５で作製した模擬眼球１Ｆの写真である。図１６Ｂはポンプを用いて模擬眼球１Ｆ内に純水を充填した後の写真である。図１７は、モニタに表示された模擬眼球１Ｆ内の圧力の推移を示す結果である。図１７中、四角で囲った部分が模擬眼球１Ｆの圧力の推移（↓方向に時間が推移）を示している。なお、図１７の数値は、１秒間隔でモニタした結果である。以上の結果より、圧力センサを含む模擬眼球１Ｆを作製することで、緑内障手術時の眼圧を再現できることを確認した。【００５４】
また、実施例５において、メスの刃先で模擬強膜２を貫通した後メスを引き抜くと、模擬眼球内の圧力の低下を確認した。したがって、本実施形態の模擬眼球の場合、導電体層を形成しない場合であっても、メスの刃先が模擬強膜２を貫通したか否か検知することもできる。
【産業上の利用可能性】
【００５５】
本明細書で開示する各種実施形態により、術者は実際の手術と同様、模擬眼球の外側から眼球手術器具を用いて模擬眼球の手術の練習ができる。その際に、術者が扱う眼球手術器具が模擬強膜領域を貫通すると、導電性を有する材料で形成された眼球手術器具の先端部が、模擬強膜領域の模擬眼球の内部側に形成した導電体層に対し接触して導通することで、眼球手術器具の先端部が模擬強膜領域を貫通等したことを検知できる。そのため、実際の手術に近い環境で眼球手術の練習ができる。したがって、眼科練習装置の分野において有用である。
【符号の説明】
【００５６】
１、１Ａ、１Ｂ、１Ｃ、１Ｄ、１Ｄ’、１Ｅ、１Ｆ…模擬眼球、２…模擬強膜、模擬強膜領域、３…導電体層、模擬脈絡膜領域、４…眼球手術器具、メス、５…模擬角膜、模擬角膜領域、６…樹脂、１１…中空部分、１２…センサ、１３…チューブ、１４…検知装置、１５…電線、２１…凹部、模擬シュレム管、２２…模擬強膜樹脂層、２３…繊維、繊維層、３１…導電体層の延伸領域、模擬虹彩領域、２３１…布
【図１】
2019106803.tif 000003
【図２】
2019106803.tif 000004
【図３】
2019106803.tif 000005
【図４】
2019106803.tif 000006
【図５】
2019106803.tif 000007
【図６】
2019106803.tif 000008
【図７】
2019106803.tif 000009
【図８】
2019106803.tif 000010
【図９】
2019106803.tif 000011
【図１０】
2019106803.tif 000012
【図１１】
2019106803.tif 000013
【図１２】
2019106803.tif 000014
【図１３】
2019106803.tif 000015
【図１４】
2019106803.tif 000016
【図１５】
2019106803.tif 000017
【図１６】
2019106803.tif 000018
【図１７】
2019106803.tif 000019
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
眼球手術練習用の模擬眼球であって、
前記模擬眼球は、
非導電体材料で形成され、模擬強膜を構成する模擬強膜領域と、
前記模擬強膜領域の模擬眼球の内部側に形成した導電体層と、
を含み、
前記導電体層が模擬脈絡膜領域を形成する、
模擬眼球。
【請求項２】
前記模擬眼球が、模擬角膜を構成する模擬角膜領域を含み、
前記導電体層が、前記模擬角膜領域と前記模擬強膜領域の境界付近において、前記模擬強膜から離間して前記模擬眼球の内部に延伸する延伸領域を含み、
前記延伸領域が模擬虹彩領域を形成する、
請求項１に記載の模擬眼球。
【請求項３】
前記模擬強膜の前記導電体層側であって、且つ、前記模擬角膜領域近傍の前記模擬強膜に凹部が形成され、
前記凹部が模擬シュレム管を形成する、
請求項１または２に記載の模擬眼球。
【請求項４】
前記模擬強膜が、直径５０ｎｍ〜５００ｎｍの繊維を含む、
請求項１〜３の何れか一項に記載の模擬眼球。
【請求項５】
前記模擬強膜が、
模擬強膜樹脂層と、
該模擬強膜樹脂層上に積層した前記繊維層と、
を含む、請求項４に記載の模擬眼球。
【請求項６】
前記模擬強膜が、
前記繊維で形成された布と、
前記布に含浸した樹脂と、
を含む、請求項４に記載の模擬眼球。
【請求項７】
前記布が、少なくとも２枚以上積層されている、
請求項６に記載の模擬眼球。
【請求項８】
前記模擬眼球は、内部が中空な密封形状となるように形成され、前記中空部分には流体を充填することができ、
前記模擬眼球の内部または外部に、前記中空部分に充填した流体の圧力を検出する圧力センサが形成されている、
請求項１〜７の何れか一項に記載の模擬眼球。
【請求項９】
請求項１〜８の何れか一項に記載の模擬眼球、
少なくとも先端部が導電性材料で形成された眼球手術器具、
前記眼球手術器具の先端部が前記模擬眼球の前記導電体層に接触したことを検知する検知装置、
を含む、眼球手術練習用装置。
【請求項１０】
模擬眼球および眼球手術器具を用いた眼球手術の練習方法であって、
前記模擬眼球は、
模擬強膜領域と、
前記模擬強膜領域の模擬眼球の内部側に形成した導電体層と、
を含み、
前記眼球手術器具の先端部は導電性材料で形成され、
前記眼球手術器具は少なくともメスを含み、
前記練習方法は、
前記メスで模擬強膜を切開する切開工程、
前記切開工程の際に、前記メスの刃先と前記導電体層が接触したか否か検知する検知工程、
を少なくとも含む、眼球手術の練習方法。
【請求項１１】
眼球手術練習用の模擬眼球であって、
前記模擬眼球は、模擬強膜を含み、
該模擬強膜が、直径５０ｎｍ〜５００ｎｍの繊維を含む、
模擬眼球。
【請求項１２】
前記模擬強膜が、
樹脂層と、
該樹脂層上に積層した前記繊維層と、
を含む、請求項１１に記載の模擬眼球。
【請求項１３】
前記模擬強膜が、
前記繊維で形成された布と、
前記布に含浸した樹脂と、
を含む、請求項１１に記載の模擬眼球。
【請求項１４】
前記布が、少なくとも２枚以上積層されている、
請求項１３に記載の模擬眼球。
【請求項１５】
眼球手術練習用の模擬眼球であって、
前記模擬眼球は、
模擬強膜領域を有し、且つ、
内部が中空な密封形状となるように形成され、前記中空部分には流体を充填することができ、
前記模擬眼球の内部または模擬眼球の外部に、前記中空部分に充填した流体の圧力を検出する圧力センサが形成されている、
模擬眼球。
【国際調査報告】
2019106803.tif 000020
2019106803.tif 000021
2019106803.tif 000022
2019106803.tif 000023